(57)【要約】【課題】  タルクを含有してなる剛性の向上したポリプロピレン系複合材が抱える傷つき時に白化を起こして傷が目立つ現象を解決した樹脂組成物、および材料を提供する。【解決手段】  成分（Ａ）；ＭＦＲが０．５ｇ／１０分〜５０ｇ／１０分で且つエチレン含量が０.１〜５重量％のプロピレン−エチレンランダム共重合体の５１〜９５.０重量％および成分（Ｂ）；ＭＦＲが０.１〜４０ｇ／１０分のエチレン−α−オレフィン共重合体の５〜４９重量％からなる重合体混合物１００重量部に対して、成分（Ｃ）；タルク１０〜５０重量部および成分（Ｄ）；脂肪酸アミド０．０５〜５重量部を配合してなるプロピレン系樹脂組成物、またはそれからなる成形用材料。【選択図】  なし【特許請求の範囲】
【請求項１】
下記の成分（Ａ）〜（Ｄ）からなることを特徴とするポリプロピレン系樹脂組成物。
成分（Ａ）； メルトフローレート（２３０℃、２．１６ｋｇ荷重）が０.５ｇ／１０分〜５０ｇ／１０分で且つエチレン含量が０.１〜５重量％のプロピレン−エチレンランダム共重合体：５１〜９５.０重量％
成分（Ｂ）；メルトフローレート（２３０℃、２．１６ｋｇ荷重）が０.１〜４０ｇ／１０分のエチレン−α−オレフィン共重合体：５〜４９重量％
成分（Ｃ）；タルク：１０〜５０重量部
成分（Ｄ）；脂肪酸アミド：０．０５〜５重量部
ただし、成分（Ｃ）の量は、成分（Ａ）と（Ｂ）の合計量１００重量部に対しての値であり、成分（Ｄ）の量は成分（Ａ）と（Ｂ）と（Ｃ）の合計１００重量部に対しての値である。
【請求項２】
成分（Ｃ）のタルクがレーザー法による粒度分布測定における平均粒径が１０μｍ以下のものであることを特徴とする請求項１に記載のポリプロピレン系樹脂組成物。
【請求項３】
成分（Ａ）のプロピレン−エチレンランダム共重合体がメタロセン触媒を用いて重合されたものであることを特徴とする請求項１又は２に記載のポリプロピレン系樹脂組成物。
【請求項４】
請求項１乃至３のいずれかに記載のポリプロピレン系樹脂組成物を成形してなる自動車用内装材料。
【請求項５】
請求項１乃至３のいずれかに記載のポリプロピレン系樹脂組成物を成形してなる自動車インストルメントパネル用材料。
【発明の詳細な説明】
【技術分野】
【０００１】
本発明は、タルクを含有してなるポリプロピレン系複合材の外傷などによる表面外観の問題が解決されるとともに、剛性などの物性も改良されたポリプロピレン系樹脂組成物およびその成形品に関する。
【背景技術】
【０００２】
従来、工業部品分野における各種成形品として、例えば自動車のバンパー、インストルメントパネル、ピラー等、あるいは家電の掃除機、テレビ等の部品にプロピレンブロック共重合体及びタルクやゴムを複合強化したポリプロピレン系樹脂組成物が、その優れた成形性、機械的強度、リサイクル性や経済性等の特徴を活かして広範囲に使用されてきた。近年、これらの用途において、高機能化や製品の大型化、薄肉化、形状の多様化、複雑化に対応するため射出成形性の改良や機械物性の改善が行われている。
さらに、最近は、質感の向上、生産工程の自動化、高速化や溶剤規制等による無塗装化の浸透などに伴いポリプロピレン系樹脂の傷つき白化が問題点としてクローズアップされてきた。
【０００３】
このような問題を解決するために、様々な検討が実施され、その解決する手法が提案されている。たとえば特許文献１においては、ポリプロピレン樹脂タルク複合材に高密度ポリエチレン樹脂を併用することによって耐傷つき性を向上させた組成物が提案されている。特許文献２においては、特定のポリプロピレン樹脂にメタロセン触媒によって重合されたエラストマー、高密度ポリエチレン、タルクからなる組成物が提案されている。特許文献３においては、ポリプロピレン系樹脂に特定のエチレン系エラストマー、タルク、滑剤を併用する組成物が提案されている。
【特許文献１】特開昭５９−１０８０４９号公報
【特許文献２】特開平１０−７８５１号公報
【特許文献３】特開平２００２−６０５６０号公報  しかしながら、これらの技術は基本的には、エチレン含量が高くポリプロピレンに非相溶なゴム成分を高剛性のポリプロピレン母材に微分散させることで剛性と耐衝撃性のバランスを向上させる，いわゆるプロピレン−エチレンブロック共重合体を主成分とするものであり、耐傷つき性に関しては一定の改良はあるものの、タルクを含有するポリプロピレン複合材が有するタルクを起点とする材料破壊による傷つき白化の本質的解決にはいたっておらず、未だ、製品の更なる薄肉化の要求を満たすためにより高剛性で且つ耐傷つき性の良い材料系が求められているのが現状である。
【発明の開示】
【発明が解決しようとする課題】
【０００４】
本発明は、前記のような、タルクを含有してなるポリプロピレン系複合材が抱える傷つき時に白化を起こして傷が目立つ現象を解決しつつ、剛性の向上をも発現する材料を提供することを目的とする。
【課題を解決するための手段】
【０００５】
本発明者らは、これらの問題を解決するために様々な検討をおこなった結果、特定のプロピレン−エチレンランダム共重合体をポリプロピレン系複合材の母材とすると、母材中に分散する無機フィラーやエラストマー成分を起点とする成形品内部に発生する高い応力集中を効率よく緩和させ、例えば異物による擦れになどにより局所的に発生する大変形に対しても破壊が誘起され難くする役割を果たすことを見出し、耐傷つき性にすぐれ、曲げ剛性が補強されたタルク含有複合材料を提供する技術を完成させたものである。
【０００６】
本発明の特徴点を順次列挙すれば以下のようになる。
即ち、本発明の第一の発明によれば、下記の成分（Ａ）〜（Ｄ）からなることを特徴とするポリプロピレン系樹脂組成物が提供される。
成分（Ａ）；
メルトフローレート（２３０℃、２．１６ｋｇ荷重）が０．５ｇ／１０分〜５０ｇ／１０分で且つエチレン含量が０.１〜５重量％のプロピレン−エチレンランダム共重合体：５１〜９５.０重量％
成分（Ｂ）；
メルトフローレート（２３０℃、２．１６ｋｇ荷重）が０.１〜４０ｇ／１０分のエチレン−α−オレフィン共重合体：５〜４９重量％
成分（Ｃ）；タルク：１０〜５０重量部
成分（Ｄ）；脂肪酸アミド：０．０５〜５重量部
ただし、成分（Ｃ）の量は、成分（Ａ）と（Ｂ）の合計量１００重量部に対しての値であり、成分（Ｄ）の量は成分（Ａ）と（Ｂ）と（Ｃ）の合計１００重量部に対しての値である。
【０００７】
また、本発明の第二の発明によれば、第一の発明において、成分（Ｃ）のタルクがレーザー法による粒度分布測定における平均粒径が１０μｍ以下のものであるポリプロピレン系樹脂組成物が提供される。
また、本発明の第三の発明によれば、第一又は第二の発明において、成分（Ａ）のプロピレン−エチレンランダム共重合体がメタロセン触媒を用いて重合されたものであることを特徴とするポリプロピレン系樹脂組成物が提供される。
また、本発明の第四の発明によれば、第一乃至第三のいずれかの発明のポリプロピレン系樹脂組成物を成形してなる自動車用内装材料が提供される。
また、本発明の第五の発明によれば、第一乃至第三のいずれかの発明のポリプロピレン系樹脂組成物を成形してなる自動車インストルメントパネル用材料が提供される。
【発明の効果】
【０００８】
本発明は、プロピレン&shy;・エチレンランダム共重合体をタルクを含むポリプロピレン系複合材料の母材とすることにより、タルク、エラストマーを添加した場合に発生する内部応力を緩和することができるとともに、さらに、タルクを含むポリプロピレン系複合材料の接触または衝突などの外傷による表面損傷によって即または経時的に発生する白化現象による表面美的外観の喪失および意匠性の低下を脂肪酸アミドの特定量併用することにより抑制することができるとともに、特に剛性の向上をも含む、剛性、耐熱性、耐損傷性、塗装、加工性、耐外傷性、ブリードアウト等による成形品の外観不良、および塗装不良に関する問題点において、内部および外部からの発生する問題点を克服した全体的にバランスのとれた性能を有するポリプロピレン系樹脂組成物であるという作用効果を奏する。また、このポリプロピレン系組成物は、自動車用の内装、外装用材料として適した性能を備えている。
【発明を実施するための最良の形態】
【０００９】
以下、本発明を詳細に説明する。
成分（Ａ）：プロピレン−エチレンランダム共重合体
成分（Ａ）はプロピレン−エチレンランダム共重合体でありタルクを含むポリプロピレン系複合材料の母材として用いる。一般に、プロピレン−エチレンランダム共重合体は少量のエチレン成分がプロピレン主鎖にランダムに導入することでプロピレンの結晶性成長を阻害し、成形体の柔軟性や透明性が付与される。  柔軟性が付与されることは材料の弾性回復性の改良に効果があり耐傷つき性特性には好ましいが、一方で剛性の低下を補う必要がある。
【００１０】
本発明者らは、プロピレン−エチレンランダム共重合体をタルクを含むポリプロピレン系複合材料の母材として用いる場合、成形された製品中に分散する無機フィラーを起点とする成形品内部に発生する高い応力集中を効率よく緩和させ、例えば異物による擦れになどにより局所的に発生する大変形に対しても破壊が誘起され難くする役割をも果たすことを見出すことで、ポリプロピレンを母材とする従来のタルク含有ポリプロピレン系樹脂に比較し剛性、耐熱性、耐傷つき性のバランスを大きく改良できると考えた。
【００１１】
耐傷つき性は材料用途に応じ種々の様態で評価されるが本質的には材料表面が異物と擦れる時に発生する摩擦力に対する変形抵抗が大きいものほど良くなる物性である。従来より、滑剤等の添加剤によって表面の摩擦係数を低減することで種々の物性バランスを維持し耐傷つき性を改良する手法が提案されているが、一方でブリードアウト等による成形品の外観の悪化や塗装不良を起こしやすくなるなど欠点がある。
【００１２】
本発明者らは、これらの問題を解決するために様々な検討をおこなった結果、一定少量の滑剤添加においても、特定の構造を有するプロピレン−エチレンランダム共重合体を複合材の母材とすることが、各種プロピレン系樹脂の成形品、特に自動車用内装材用として要求される基本的物性を保持しつつ耐傷つき性を大きく改良できることを見出した。
【００１３】
本発明に用いられるプロピレン−エチレンランダム共重合体（成分（Ａ））はエチレン含有量が０.１〜５重量％であれば特に限定されないが、メルトフローレート（ＭＦＲ：２３０℃、２．１６ｋｇ荷重）が０．５〜５０ｇ／１０分、好ましくは１〜５０ｇ／１０分、より好ましくは  ２〜４５ｇ／１０分  が用いられる。
成分（Ａ）のエチレン含有量が前記範囲未満であると、耐傷つき性の改良効果が見られず、逆にエチレン含有量が前記範囲を超える場合、剛性や耐熱性の悪化を招く。
また、成分（Ａ）のＭＦＲが前記範囲未満であると、複合材としての流動性が不足し、薄肉成形品を成形する際に大きな型締め力のある成形機を必要とするか、或いは、成形温度を高くする必要性が生じるので、生産性に悪影響を及ぼす。逆に、ＭＦＲが前記範囲を超える場合、耐衝撃性等の特性が劣る。
【００１４】
本発明に用いられる成分（Ａ）であるプロピレン−エチレンランダム共重合体は、各種公知の触媒、例えば、チーグラー・ナッタ触媒、メタロセン触媒を使用した製造が可能である。一般にチーグラー・ナッタ触媒では活性点の不均一性から製造されるプロピレン−エチレンランダム共重合体中のエチレン組成分布が広くなりやすく剛性低下の懸念があり、好ましくはメタロセン触媒を使用して得られるプロピレン−エチレンランダム共重合体の使用が好ましい。
【００１５】
ここでいうメタロセン触媒とは、（ｉ）シクロペンタジエニル骨格を有する配位子を含む周期表第４族の遷移金属化合物（いわゆるメタロセン化合物）と、（ｉｉ）アルミニウムオキシ化合物、上記遷移金属化合物と反応してカチオンに変換することが可能なイオン性化合物またはルイス酸、固体酸微粒子、およびイオン交換性層状珪酸塩から成る化合物群の中から選ばれる少なくとも一種の助触媒と、必要により、（ｉｉｉ）有機アルミニウム化合物とからなる触媒であり、本発明のプロピレン−エチレンランダム共重合体の製造が可能である公知の触媒は、いずれも使用できる。
【００１６】
メタロセン化合物は、プロピレンの立体規則性重合が可能な架橋型のメタロセン化合物であり、好ましくはプロピレンのアイソ規則性重合が可能なメタロセン化合物であり、例えば、特開平２−１３１４８８号、特開平２−７６８８７号、特開平４−２１１６９４号、特開平４−３００８８７号、特開平５−４３６１６号、特開平６−１００５７９号、特開平５−２０９０１３号、特開平６−２３９９１４号、特開平１１−２４０９０９号、特開平６−１８４１７９号、特表２００３−５３３５５０号等が挙げられる。
【００１７】
更に、具体的には、ジメチルシリレンビス［１−（２−メチル−４−フェニルインデニル）］ジルコニウムジクロリド、ジメチルシリレンビス［１−（２−エチル−４−フェニルインデニル）］ジルコニウムジクロリド、ジメチルシリレンビス［１−（２−メチル−４−（１−ナフチル）−インデニル）］ジルコニウムジクロリド、ジメチルシリレンビス［１−（２−メチル−４，５−ベンゾインデニル）］ジルコニウムジクロリド、ジメチルシリレン［１−（２−メチル−４−（４−ｔ−ブチルフェニル）インデニル）］［１−（２−ｉ−プロピル−４−（４−ｔ−ブチルフェニル）インデニル）］ジルコニウムジクロリド、ジメチルシリレンビス［１−（２−メチル−４−フェニル−４Ｈ−アズレニル）］ジルコニウムジクロリド、ジメチルシリレンビス［１−（２−エチル−４−（４−クロロフェニル）−４Ｈ−アズレニル）］ジルコニウムジクロリド、ジメチルシリレンビス［１−（２−エチル−４−（２−フルオロビフェニリル）−４Ｈ−アズレニル）］ジルコニウムジクロリド、ジメチルゲルミレンビス［１−（２−エチル−４−（４−クロロフェニル）−４Ｈ−アズレニル）］ジルコニウムジクロリド、ジメチルゲルミレンビス［１−（２−エチル−４−フェニルインデニル）］ジルコニウムジクロリドなどのジルコニウム化合物が例示できる。上記において、ジルコニウムをハフニウムに置き換えた化合物も同様に使用できる。また、２種以上の錯体を使用することもできる。また、クロリドは他のハロゲン化合物、メチル、ベンジル等の炭化水素基、ジメチルアミド、ジエチルアミド等のアミド基、メトキシ基、フェノキシ基等のアルコキシド基、ヒドリド基等に置き換えることが出来る。
これらの内、２位と４位に置換基を有し、珪素あるいはゲルミル基で架橋したビスインデニル基あるいはアズレニル基を配位子とするメタロセン化合物が好ましい。
【００１８】
助触媒については、アルミニウムオキシ化合物としてメチルアルミノキサン、イソブチルアルミノキサン等が、上記遷移金属化合物と反応してカチオンに変換することが可能なイオン性化合物としては、Ｎ，Ｎ−ジメチルアニリニウムテトラキスペンタフルオロフェニルボレート、トリフェニルカルビルテトラキスペンタフルオロフェニルボレート等が、ルイス酸としてはトリスペンタフェニルボレートが、固体酸微粒子としてはアルミナ、シリカ−アルミナ等が、さらにイオン交換性層状珪酸塩としては２：１型構造を有する珪酸塩、例えば、化学処理をしてもよいモンモリロナイト、ベントナイト、雲母等が挙げられる。これら化合物が溶媒等に可溶である場合、多孔質の微粒子状無機あるいは有機担体に担持して使用することが可能であり、好ましい。上記助触媒の中で、好ましくはイオン交換性層状珪酸塩である。
【００１９】
有機アルミニウム化合物としては、トリエチルアルミニウム、トリイソプロピルアルミニウム、トリイソブチルアルミニウム等のトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイド等が挙げられる。
【００２０】
重合法としては、上記触媒の存在下に、不活性溶媒を用いたスラリー法、溶液法、実質的に溶媒を用いない気相法や、あるいは重合モノマーを溶媒とするバルク重合法等が挙げられる。所望のエチレン含量、メルトフローレートに制御するためには、例えば、重合温度、コモノマー量、水素添加量を調節することが出来る。
【００２１】
成分（Ｂ）エチレン−α−オレフィン共重合体
本発明のポリプロピレン系樹脂組成物においては、耐衝撃性を改良する目的で、エチレン−α−オレフィン共重合体系を配合する。本発明において用いられる、上記成分（Ｂ）のエチレン−α−オレフィン共重合体は、炭素数３〜８のα−オレフィンを、１０〜５０重量％、好ましくは１５〜４８重量％、特に好ましくは２０〜４８重量％含有するものである。α−オレフィンの含有量が上記範囲よりも少ない場合は、成分Ａとの相溶性が悪化し混合成形品の衝撃強度が不足する、また多い場合、逆に成分Ａ中に均一に相溶化するため剛性の低下を招く。
【００２２】
α-オレフィンとしては、プロピレン、１−ブテン、１−ペンテン、４−メチル−１−ペンテン、１−ヘキセン、１−ヘプテン、１−オクテンなどを挙げる事ができる。なかでも、プロピレン、１−ブテン、１−ヘキセン、１−オクテンが好ましい。この共重合体は、ジエンとの３元共重合体であっても良く、この場合は、ジエンを１〜１０重量％、好ましくは２〜８重量％、特に好ましくは３〜６重量％含有する。ジエンとの３元共重合体の場合は、共重合するジエンとしては、エチリデンノルボルネン、ジシクロペンタジエン、１，４−ヘキサジエン等を挙げることが出来る。
具体的な成分（Ｂ）であるエチレン−α−オレフイン共重合体.の例は、エチレン−プロピレン共重合体、エチレン−１−ブテン共重合体、エチレン−１−ペンテン共重合体、エチレン−４−メチル−１−ペンテン共重合体、エチレン−１−ヘキセン共重合体、エチレン−１−ヘプテン共重合体、エチレン−１−オクテン共重合体、エチレン−プロピレン−１−ペンテン共重合体、エチレン−プロピレン−ジエン共重合体、例えば、エチレン−プロピレン−ブタジエン共重合体、エチレン−プロピレン−シクロペンタジエン共重合体のような、α−オレフインの各種又は外の共単量体を１０〜５０重量％を任意に組み合わせた、二元または三元の各種共重合体が挙げられる。
【００２３】
上記エチレン−α−オレフィン共重合体は、各モノマーを触媒の存在下重合することにより製造される。触媒としては、ハロゲン化チタンのようなチタン化合物、アルキルアルミニウムーマグネシウム錯体、のような有機アルミニウムーマグネシウム錯体、アルキルアルミニウム、又はアルキルアルミニウムクロリド等のいわゆるチーグラー型触媒、ＷＯ−９１／０４２５７号公報等に記載のメタロセン化合物触媒を使用することができる。重合法としては、気相流動床、溶液法、スラリー法等の製造プロセスを適用して重合することができる。市販品を例示すれば、ジェイエスアール社製ＥＤシリーズ、三井化学社製タフマーＰシリーズ及びタフマーＡシリーズ、デュポンダウ社製エンゲージＥＧシリーズ、などを挙げることができ、これらはいずれも本発明において使用することができる。
【００２４】
本発明のポリプロピレン系樹脂組成物で用いるエチレン−α−オレフィン共重合体のＭＦＲ（２３０℃、２．１６ｋｇ荷重で測定）は、０．１〜４０ｇ／１０分が好ましく、より好ましくは０．２〜２０ｇ／２０分である。  ＭＦＲが０．１ｇ／分未満であると、成形性や塗装性に劣り、ＭＦＲが４０ｇ／１０分を超えると、耐衝撃性に劣る。
【００２５】
成分（Ｃ）：タルク
成分（Ｃ）は、タルクであり、剛性や耐熱性の改良に用いる。
本発明に用いるタルクの平均粒径は、レーザー法で測定される平均粒系が１０μｍ以下、好ましくは１〜８μｍの範囲のものである。粒径が１０μｍ以上であると耐白化特性が悪化するばかりでなく、曲げ剛性の向上効果も劣るので好ましくない。
該平均粒径は、レーザー回折法（例えば堀場製作所製ＬＡ９２０Ｗ）や、液層沈降方式光透過法（例えば、島津製作所製ＣＰ型等）によって測定した粒度累積分布曲線から読みとった累積量５０重量％の粒径値より求めることができる。本発明の値は、前者の方法にて測定を行った平均粒径値である。
これらタルクは、天然に産出されたものを機械的に微粉砕化することにより得られたものを更に精密に分級することによって得られる。また、得られたタルクの表面を化学変性したものを用いても良い。
近年、微粉砕により、１μｍ以下の微粉砕したタルクも一応使用可能である、これを本発明のタルクとして使用することを排除するものではない。
【００２６】
具体的には、シランカップリング剤、チタネートカップリング剤、ステアリン酸のような飽和脂肪酸、オレイン酸のような不飽和脂肪酸、油脂、ワックス、界面活性剤、マライン酸変性ポリプロピレンなどでタルク表面を処理することが推奨される。
機械的に粉砕する方法としては、ジョークラシャ−、ハンマークラシャ−、ロールクラシャー等の粉砕機で粗粉砕際した後、チューブミル等のミルを用いながら粉砕分級する方法があげられる。
【００２７】
成分（Ｄ）：脂肪酸アミド
成分（Ｄ）は脂肪酸アミドであり一般に滑剤として用いられるものであり表面摩擦を低減し耐傷つき性を改良するために用いられる。本発明で用いられる脂肪酸アミドは、炭素数通常炭素数１０以上の脂肪酸アミドであり、好ましくは下記式（１）に表される脂肪酸アミドである。
ＲＣＯＮＨ２・・・・・式（１）
（式（１）中、Ｒは炭素数１０〜２５の直鎖状脂肪族炭化水素基を表す）
【００２８】
成分（Ｄ）として用いられる脂肪酸としては具体的には例えば、ラウリン酸アミド、ミリスチン酸アミド、パルミチン酸アミド、ステアリン酸アミド、ベヘン酸アミド等の飽和脂肪酸のアミド、オレイン酸アミド、リノール酸アミド、リノレン酸アミド、エルカ酸アミド等、アラキドン酸アミド、エイコサペンタエン酸アミド、ドコサヘキサエン酸アミド等の不飽和脂肪酸のアミドが挙げられる。これらの中では不飽和脂肪酸アミドが好ましく、中でもエルカ酸アミド、オレイン酸アミド等のモノ不飽和脂肪酸アミドが更に好ましい。またこれらは一種単独で用いても２種以上組み合わせて用いてもよい。
【００２９】
この脂肪酸アミドは、通常、脂肪酸の金属塩、高級脂肪酸、エステルワックスなどと並び、滑剤の範疇に属するものであって、溶融性、離型性、磨耗性、アンチブロッキング性、平滑性などの機能を有することは知られている。しかし、脂肪酸アミドは、特にタルクを含むポリプロピレン系樹脂組成物を成形する際に、成形のために優れた加工性および表面特性に優れた機能を発現することは勿論である。しかし、成形品に成形した場合においても、その成形段階、流通段階、および使用段階において、外部と、接触、衝突などの外傷により、タルクを含有するが故に即または経時的に発生する特有の現象である、いわゆる白化現象ともいえる、成形品の表面に顕在化する外傷の跡を、色彩的に消失する性能を発現するということは、本発明者の知見によるものである。
【００３０】
成分（Ｅ）：付加的成分
本発明のポリプロピレン系樹脂組成物中には、上記成分（Ａ）〜成分（Ｄ）成分以外に、さらに、本発明の効果を著しく損なわない範囲で、他の付加的成分（任意成分）を添加することができる。この様な付加的成分（任意成分）としては、マレイン酸変性ポリオレフィン、フェノール系及びリン系、ヒドロキシアミン系、ラクトン系の酸化防止剤、ヒンダードアミン系、ベンゾフェノン系、ベンゾトリアゾール系の耐候劣化防止剤、ステアリン酸の金属塩に代表される分散剤、キナクリドン、ペリレン、フタロシアニン、酸化チタン、カーボンブラック等の着色物質、を例示できる。
具体的には、フェノール系参加防止剤、ヒンダードアミン系光安定剤、硫黄系酸化防止剤、りん系酸化防止剤、可塑剤のような各種安定剤、紫外線吸収剤または成形助剤を併用することができる。また、アルミナ、シリカ、炭酸カルシウム、カオリン、クレイ、酸化チタン、マイカ、珪酸カルシウムのような、各種フィラーを、本発明のポリプロピレン系樹脂組成物の特性を損なわない範囲で任意に添加することができる。さらに、ポリエチレン、エチレン−酢酸ビニル共重合体、エチレン−アクリレート共重合体、エチレン−プロピレン共重合体、テルペン、ロジンのような天然樹脂からなる各種熱可塑性樹脂をブレンドすることも可能である。さらに、エチレン−プロピレンゴム（ＥＲＲ）、エチレン−プロピレン−ジエン共重合体ゴム、ブチルゴム、ジエン系ゴム、天然ゴムのような各種エラストマーを必要により任意に適量ブレンドすることも可能である。
【００３１】
配合量比
本発明のポリプロピレン系樹脂組成物中に配合される成分（Ａ）〜（Ｄ）の配合比率は、次に示す通りである。
成分（Ａ）；プロピレン−エチレンランダム共重合体
成分（Ａ）の配合量は、成分（Ａ）と成分（Ｂ）との合計の５１〜９５.０重量％であり、好ましくは６０〜９３.０重量％である。
成分（Ｂ）；エチレン−α−オレフィン共重合体
エチレン−α−オレフィン共重合体の配合量は、成分（Ａ）と成分（Ｂ）との合計の５〜４９重量部が好ましい。  配合量が５重量％未満では、耐衝撃が不十分であり、４９重量％以上では剛性、耐熱性が不十分である。
【００３２】
配合量比の例の詳細を示すと、成分（Ａ）の配合量は、成分（Ａ）の優れた特性を可能な限り維持するために、成分（Ａ）と成分（Ｂ）の合計総量（重量％）において、少なくとも５０重量％以上であり、最高９９重量％まで一応は可能であるが、通常は、５１〜９５．０重量％の配合量であればよい。同様に、成分（Ｂ）；エチレン−α−オレフィン共重合体の配合量は、１〜５５重量％程度の配合量することが可能であるが、適正なブレンド効果を達成する為には、５〜４９重量％程度で十分であり、好ましくは、３〜３０重量％、最も好ましい配合量は、５〜２０重量％程度である。
成分（Ａ）と成分（Ｂ）の割合比（重量％比）の具体的な例を挙げると、５５：４５、６０：４０、６８：３２、７０：３０、７４：２６、８２：１８、９１：９、というように、任意に変えることができるが、この配合比は、成分（Ａ），成分（Ｂ）のメルトフローレート（ＭＦＲ）の違い、共重合体の種類、或は成分（Ｃ）、成分（Ｄ）の平均粒径、または添加量、および成形品に供する材料の特性を考慮して任意に決めることができる。
【００３３】
成分（Ｃ）；タルク
成分（Ｃ）の配合量は、成分（Ａ）と成分（Ｂ）との合計１００重量部に対し１０〜５０重量部、好ましくは２０〜４５重量部である。耐傷つき性はタルク比率が低いほど良好であるが、目的とする機械物性を得るためにタルクを配合する。上記タルクが５０重量％を超えると、耐衝撃性及び耐傷つき性が不十分となる。
このタルクは、特にオレフィン系重合体との相溶性があり、補強用充填剤として、特に剛性、硬度、熱変形温度、曲げ強度を向上させるという補強効果がある。また、成分（Ａ）であるプロピレン−エチレンランダム共重合体の結晶構造、配向にも若干の影響が期待される。このタルクの添加量は、成分（Ａ）と成分（Ｂ）との合計１００重量部に０．１重量部、３重量部、５重量部という少量から、最高６０重量部、６５重量部程度まで期待されるが、通常は、１０〜５０重量部の範囲で任意に添加すれば本発明の作用効果が期待できる。具体的には、１５重量部、２０重量部、３０重量部、４５重量部というように、任意な範囲で適量充填することができる。
【００３４】
成分（Ｄ）；脂肪酸アミド
脂肪酸アミドの配合量は、成分（Ａ）、成分（Ｂ）、成分（Ｃ）の合計量１００重量部に対し、０．０５〜５重量部であり、好ましくは０．１〜０．５重量部である。配合量が０．０５未満では耐傷つき性の改良効果が不十分で、５重量部を超えると表面硬度の低下が起きる等の弊害が生じるため好ましくない。
【００３５】
本発明のポリプロピレン系組成物の概要およびその詳細を明確に示す為に、その標準的な実施態様を具体的に明示すれば以下のような態様が例示できる。
成分（Ａ）；プロピレン−エチレンランダム共重合体
（１）成分（Ａ−ａ）プロピレン−エチレンランダム共重合体（エチレン含量１重量％、ＭＦＲ１０ｇ／１０分）
（２）成分（Ａ−ｂ）プロピレン−エチレンランダム共重合体（エチレン含量１．５重量％、ＭＦＲ１６ｇ／１０分）
（３）成分（Ａ−ｃ）プロピレン−エチレンランダム共重合体（エチレン含量１．９重量％、ＭＦＲ２４ｇ／１０分）
（４）成分（Ａ−ｄ）プロピレン−エチレンランダム共重合体（エチレン含量４．１重量％、ＭＦＲ４１ｇ／１０分）
【００３６】
成分（Ｂ）；エチレン−α−オレフィン共重合体
（１）成分（Ｂ−ａ）エチレン−プロピレン共重合体（プロピレン含量２４重量％、ＭＦＲ８ｇ／１０分）
（２）成分（Ｂ−ｂ）エチレン−プロピレン共重合体（プロピレン含量２４重量％、ＭＦＲ２１ｇ／１０分）
（３）成分（Ｂ−ｃ）エチレン−１−ブテン共重合体（１−ブテン含量４２重量％、ＭＦＲ３５ｇ／１０分）
（４）成分（Ｂ−ｄ）エチレン−１−ヘキセン共重合体（１−ヘキセン含量４５重量％、ＭＦＲ４５ｇ／１０分）
【００３７】
成分（Ｃ）；タルク
（１）成分（Ｃ−ａ）タルク（平均粒径２．１μｍ）
（２）成分（Ｃ−ｂ）タルク（平均粒径４．３μｍ）
（３）成分（Ｃ−ｃ）タルク（平均粒径６．８μｍ）
【００３８】
成分（Ｄ）；脂肪酸アミド
（１）成分（Ｄ−ａ）ステアリン酸アミド
（２）成分（Ｄ−ｂ）オレイン酸アミド
（３）成分（Ｄ−ｃ）ラウリン酸アミド
（４）成分（Ｄ−ｄ）ドコサヘキサエン酸アミド
以上の成分（Ａ）〜（Ｄ）を組み合わせた標準実施態様を示すと以下のようになる。
なお、成分（Ａ）と成分（Ｂ）のポリマーブレンド量は、重量％であり、成分（Ｃ）および成分（Ｄ）の添加量は、成分（Ａ）および成分（Ｂ）の総量１００重量部に対する重量部である。
【００３９】
実施態様    成分（Ａ）％    成分（Ｂ）％    成分（Ｃ）部    成分（Ｄ）部  
１  （Ａ−ａ）５５    （Ｂ−ａ）４５    （Ｃ−ａ）２４    （Ｄ−ａ）０．２
２  （Ａ−ａ）７２    （Ｂ−ａ）１８    （Ｃ−ｃ）３１    （Ｄ−ａ）０．３
３  （Ａ−ｂ）６５    （Ｂ−ａ）３５    （Ｃ−ｃ）３６    （Ｄ−ａ）０．３５
４  （Ａ−ｃ）８５    （Ｂ−ａ）１５    （Ｃ−ｂ）２８    （Ｄ−ａ）０．３１
５  （Ａ−ｄ）９２    （Ｂ−ａ）  ８    （Ｃ−ａ）４４    （Ｄ−ａ）０．４５
のように、各成分を適宜組あわせて実施することが可能である。
【００４０】
ポリプロピレン系樹脂組成物の製造
本発明のポリプロピレン系樹脂組成物の製造は、上記の各構成成分を、上記の割合で、混合又は、一軸押出機、二軸押出機等の押出機、バンバリーミキサー、ロール、ブラベンダープラストグラフ、ニーダー等通常の混練機を用いて、設定温度１８０℃〜２５０℃にて混練することにより製造できる。これらの混練機の中でも、押出機、特に二軸押出機を用いて製造することが好ましい。  または本発明で用いられる成分（Ａ）と成分（Ｂ）は、チーグラー系触媒、メタロセン系触媒等のオレフィン重合触媒を用いてスラリー重合、気相重合あるいは液相塊状重合により連続的に製造されるものでもよい。この場合の重合方式としてはバッチ重合、連続重合どちらの方式も採用することができる。
【００４１】
ポリプロピレン系樹脂組成物の成形加工
本発明のポリプロピレン系樹脂組成物は、所望の成型品に加工される。成形加工法は、特に限定されるものではなく、目的に応じて各種の成形方法で成形できる。例えば、射出成形法、押出成形法など適用できるが、ドアパネル、インストルパネル等の大型射出成形法に適用した場合、射出成形法及び射出圧縮成形法が好ましい。
【実施例】
【００４２】
本発明を以下実施例により更に具体的に説明する。
成分（Ａ）の製造例として製造例（１）を、成分（Ａ）と成分（Ｂ）の混合物をチーグラー系触媒の存在下で連続重合により製造した例を製造例（２）とした。
【００４３】
製造例１  成分（Ａ−１）：共重合体の製造
（１）触媒の調製
（ｉ）ジメチルシリレンビス（２−メチル−４−（４−クロロフェニル）−４Ｈ−アズレニル）ジルコニウムジクロリドのラセミ体の合成
特開平１０−２２６７１２号公報の実施例１２に記載された方法に従って合成した。
【００４４】
（ｉｉ）イオン交換性層状珪酸塩の化学処理
特開平１１−８０２２９号公報の実施例１に記載された方法に従って製造した。さらに、この化学処理モンモリロナイト２００ｇを内容積３Ｌの攪拌翼のついたガラス製反応器に導入し、ノルマルヘプタン７５０ｍｌ、さらにトリノルマルオクチルアルミニウムのヘプタン溶液（５００ｍｍｏｌ）を加え、室温で攪拌した。１
時間後、ノルマルヘプタンにて洗浄（残液率１％未満）し、スラリーを２０００ｍＬに調製した。
【００４５】
（ｉｉｉ）触媒の調製／予備重合
次に、（ｒ）−ジメチルシリレンビス［２−メチル−４−（４−クロロフェニル）−４Ｈ−アズレニル］ジルコニウムジクロリド３ｍｍｏｌのトルエンスラリー８７０ｍＬとトリイソブチルアルミニウム（１５ｍｍｏｌ）のヘプタン溶液４２．６ｍＬを、あらかじめ室温にて１時間反応させておいた混合液を、上記の化学処理モンモリロナイトスラリーに加え、１時間攪拌した。
続いて、窒素で十分置換を行った内容積１０Ｌの攪拌式オートクレーブにノルマルヘプタン２．１Ｌを導入し、４０℃に保持した。そこに先に調製したモンモリロナイト／錯体スラリーを導入した。温度が４０℃に安定したところでプロピレンを１００ｇ／時間の速度で供給し、その温度を維持した。４時間後、プロピレンの供給を停止し、さらに２時間維持した。回収した予備重合触媒スラリーから、上澄みを約３Ｌ除き、トリイソブチルアルミニウム（３０ｍｍｏｌ）のヘプタン溶液を１７０ｍＬ添加し、１０分間撹拌した後に、４０℃にて減圧下熱処理した。この操作により触媒１ｇ当たりポリプロピレン２．０８ｇを含む予備重合触媒が得られた。
【００４６】
（ｉｖ）プロピレン−エチレンランダム共重合体の製造
内容積２７０Ｌの攪拌装置付き液相重合槽、内容積４００Ｌの失活槽、スラリー循環ポンプ、循環ラインからなる失活システム、二重管式熱交換器と流動フラッシュ槽からなる高圧脱ガスシステム、さらに低圧脱ガス槽および乾燥器などを含む後処理系を組み込んだプロセスにより、プロピレン−エチレン共重合体の連続製造を実施した。
上記で製造した予備重合触媒を流動パラフィン（東燃社製：ホワイトレックス３３５）に濃度１５重量％で分散させて、触媒成分として２．２ｇ／ｈｒで液相重合槽に導入した。さらにこの重合槽に液状プロピレンを３８ｋｇ／ｈｒ、エチレンを０．２６ｋｇ／ｈｒ、水素を０．０７ｇ／ｈｒ、トリイソブチルアルミニウムを９．０ｇ／ｈｒで連続的に供給し、内温を７０℃
に保持し、重合を行った。
液相重合槽からポリマーと液状プロピレンの混合スラリーをポリマーとして１１ｋｇ／ｈｒとなるように失活槽に抜き出した。このとき重合槽の触媒の平均滞留時間は、１．３時間であった。失活槽には、失活剤としてエタノールを１０．５ｇ／ｈｒで供給した。さらにポリマーは、循環ラインから高圧脱ガス槽へ抜き出し、さらに低圧脱ガス槽を経て、乾燥器で乾燥を行った。乾燥器の内温８０℃
、滞留時間が１時間となるように調整し、さらに室温の乾燥窒素をパウダーの流れの向流方向に１２ｍ３／ｈｒの流量で流した。乾燥後のポリマーは、ホッパーから取り出した。得られた重合体は、エチレン含量＝０.８重量％、ＭＦＲ＝８.３ｇ／１０分、Ｔｍ＝１４１℃、Ｍｗ／Ｍｎ＝２．８であった。
【００４７】
製造例２  成分（Ａ−２）:プロピレン−エチレンランダム共重合体の製造
（ｉ）Ｔｉ系固体触媒Ａの製造
ｎ−ヘキサン６リットル、ジエチルアルミニウムモノクロリド（ＤＥＡＣ）５．０モル、ジイソアミルエーテル１２．０モルを２５℃で５分間で混合し、５分間同温度で反応させて反応液（Ｉ）（ジイソアミルエーテル／ＤＥＡＣのモル比２．４）を得た。窒素置換された反応器に４塩化チタン４０モルを入れ３５℃に加熱し、これに上記反応液（Ｉ）の全量を１８０分間で滴下した後、同温度に３０分間保ち、７５℃に昇温して更に１時間反応させ、室温まで冷却し上澄液を除き、ｎ−ヘキサン３０リットルを加えてデカンテーションで除く操作を４回繰り返して、固体生成物（ＩＩ）１．９ｋｇを得た。この（ＩＩ）の全量をｎ−ヘキサン３０リットル中に懸濁させた状態で２０℃でジイソアミルエーテル１．６ｋｇと４塩化チタン３．５ｋｇを室温にて約５分間で加え、６０℃で１時間反応させた。反応終了後、室温（２０℃）まで冷却し、上澄液をデカンテーションによって除いた後、３０リットルのｎ−ヘキサンを加え１５分間撹拌し、静置して上澄液を除く操作を５回繰り返した後、減圧下で乾燥させ、Ｔｉ系固体触媒（Ａ）を得た。
【００４８】
（ｉｉ）プロピレン共重合体の製造
内容積４００リットルの攪拌機付きステンレス鋼製オートクレーブを室温下、プロピレンガスで充分に置換し、重合溶媒として脱水及び脱酸素したｎ−ヘプタン１２０リットルを入れた。次に温度６５℃の条件下、ジエチルアルミニウムクロライド８６ｇ、水素１２リットル（標準状態換算）、および前記触媒Ａを１９ｇ加えた。
オートクレーブを内温７０℃に昇温した後、プロピレンを１９．４ｋｇ／時、水素を１０９．６Ｌ／時の速度で供給し、重合を開始した。また、３０分後にはエチレンを０．４２ｋｇ／時の速度で供給を開始した。プロピレン供給開始してから２００分後に、プロピレン、水素、エチレンのすべての導入を停止。圧力は重合開始時０．３４ｋｇ／ｃｍ２Ｇ、プロピレン供給中に経時的に増加し、供給停止時点で５．４ｋｇ／ｃｍ２Ｇまで上昇した。その後、器内の圧力が２．５ｋｇ／ｃｍ２Ｇまで低下するまで残重合を行った後、未反応ガスを０．３ｋｇ／ｃｍ２まで放出した。この間、重合温度は７０±１℃の範囲に維持した（１段重合）。
次いで、オートクレーブを内温６５℃にした後、プロピレンを３．４１ｋｇ／時、エチレンを４．９５ｋｇ／時の速度で供給し、２段重合を開始した。７１分後プロピレン、エチレンの導入を停止。圧力は、プロピレン、エチレン供給中に経時的に増加し、供給停止時点で１．４ｋｇ／ｃｍ２Ｇまで上昇した。その後、器内の未反応ガスを０．３ｋｇ／ｃｍ２まで放出。この間、重合温度は６５±１℃の範囲に維持した（２段重合）。
得られたスラリーは、次の攪拌機付き槽に移送し、ブタノールを５リットル加え、７０℃で３時間処理し、更に次の攪拌機付き槽に移送、水酸化ナトリウム１００ｇを溶解した純水１００リットルを加え、１時間処理した後、水層を静置後分離、触媒残渣を除去した。スラリーは遠心分離機で処理し、ヘプタンを除去、８０℃の乾燥機で３時間処理しヘプタンを完全に除去、５４．１ｋｇのプロピレン系重合体（製品）を得た。
【００４９】
製造例３  成分（Ｆ−１）:プロピレン−エチレンブロック共重合体の製造
（１）固体成分触媒の製造
窒素置換した内容積５０リットルの攪拌機付槽に脱水及び脱酸素したｎ−ヘプタン２０リットルを導入し、次いで塩化マグネシウム４モルとテトラブトキシチタン８モルとを導入して９５℃で２時間反応させた後、温度を４０℃に下げ、メチルヒドロポリシロキサン（粘度２０センチストークス）４８０ミリリットルを導入して更に３時間反応させた後、反応液を取り出し、生成した固体成分をｎ−ヘプタンで洗浄した。
引き続いて、前記攪拌機付槽を用いて該槽に脱水及び脱酸素したｎ−ヘプタン１５リットルを導入し、次いで、得られた固体成分をマグネシウム原子換算で３
モル導入し、更に、四塩化珪素８モルをｎ−ヘプタン２５ミリリットルに加えた混合液を３０℃ で３０分間かけて導入して、温度を９０℃ に上げ、１時間反応させた後、反応液を取り出し、生成した固体成分をｎ−ヘプタンで洗浄した。
さらに、引き続いて、前記攪拌機付槽を用いて該槽に脱水及び脱酸素したｎ−ヘプタン５リットルを導入し、次いで、前記で得られたチタン含有固体成分２５０グラムと、１，５−ヘキサジエン７５０グラム、ｔ−ブチル−メチル−ジメトキシシラン１３０ミリリットル、ジビニルジメチルシラン１０ミリリットル、トリエチルアルミニウム２２５グラムとをそれぞれ導入して３０℃で２時間接触させた後、反応液を取り出し、ｎ−ヘプタンで洗浄して固体成分触媒を得た。得られた固体成分触媒は、１，５−ヘキサジエンの予備重合量がチタン含有固体成分あたり、２．９７グラムのものであった。
【００５０】
（２）プロピレン共重合体の製造
内容積５５０リットルの第一段反応器に、温度７０℃
、圧力（７０℃においては約３ ．２ＭＰａになる）において、プロピレンとトリエチルアルミニウム、及び重合体生成速度が２０ｋｇ／時間となるような量比の前記固体成分触媒とを連続的に供給し、更に、分子量制御剤としての水素を、（水素供給量）／（プロピレン供給量）のモル比で０．２０４となるように連続的に供給して液相中で重合を実施した（第一段重合工程）。
引き続いて、生成重合体を、プロピレンパージ槽を経由させて、内容積１９００リットルの第二段反応器に導入し、温度６０℃
、圧力３ ．０ＭＰａになるように、生成する共重合体中の組成割合に応じたプロピレンとエチレンを（エチレン供給量）／［（プロピレン供給量）＋（エチレン供給量）］のモル比で０．４８となるように連続的に供給し、更に、分子量制御剤としての水素を（水素供給量）／［（プロピレン供給量）＋（エチレン供給量）］のモル比で０．０１９となるように連続的に供給して気相中で重合を実施し、生成重合体を連続的にベッセルに移した後、水分を含んだ窒素ガスを導入して反応を停止させ（
第二段重合工程） 、プロピレン−エチレンブロック共重合体を得た。
【００５１】
成分（Ａ）として上記製造例１及び製造例２により製造したプロピレン−エチレンランダム共重合体、成分（Ｂ）として三井化学（株）社製エチレン−α−オレフィン共重合体（Ａ４０５０Ｓ，ＭＦＲ６．０）、成分（Ｃ）としてＬＵＺＥＮＡＣ社製タルク（平均粒径５．０μｍ）ＪＦ７００Ｃ、成分（Ｄ）としてエルカ酸アミドを使用し、以下実施例を具体的に説明するが、本発明はこれらの実施例によって限定されるものではない。
これら実施例の比較として製造例３により製造したプロピレン−エチレンブロック共重合体、および同上のタルク、エルカ酸アミドを使用した。
【００５２】
なお、実施例で用いた評価方法は、以下の通りである。
物性測定法
（１）メルトフローレート（ＭＦＲ）：ＡＳＴＭ−Ｄ１２３８に準拠し、２．１６ｋｇ荷重にて２３０℃の温度で測定した。
（２）曲げ弾性率：ＪＩＳＫ−７２０３に準拠し、２３℃において曲げ速度２ｍｍ／ｍｉｎで測定した。
（３）曲げ降伏応力：ＪＩＳＫ−７２０３に準拠し、２３℃において曲げ速度２ｍｍ／ｍｉｎで測定した。
（４）引張り破断点歪：ＪＩＳ−Ｋ７１１３に準拠して、２３℃の温度下にて引っ張り速度  ５０ｍｍ／ｍｉｎで測定した。
（５）ＨＤＴ：ＪＩＳＫ−７２０３に準拠し、２３℃において曲げ速度２ｍｍ／ｍｉｎで測定した。
（６）耐傷つき性
５ＦＩＮＧＥＲテスト
ＲＯＣＫＷＯＯＤ  ＳＹＳＴＥＭＳ  ＡＮＤ  ＥＱＵＩＰＭＥＮＴ社製  ＳＣＲＡＴＣＨ  ＆ＭＡＲ  ＴＥＳＴＥＲ  を用いて、３Ｎから２０Ｎまでを１Ｎ間隔で、形状（曲率半径  ０．５ｍｍ  ボール状）加工を施した引っ掻き先端にて、引っ掻き速度  １００ｍｍ／ｍｉｎの速度で引っ掻き、傷の白化が目立ち始める荷重を目視で判定し測定した。
【００５３】
実施例１〜４及び比較例１〜４
実施例１
上記製造例１にしたがって、それぞれが別々に製造された成分（Ａ）である、プロピレン−エチレンランダム共重合体（エチレン含量０．８重量％）を下記の表１に示す種類Ａ−１として、および成分（Ｂ）であるエチレン−１−ブテン共重合体（１−ブテン含量２７重量％）を、下記の表に示す種類Ｂ−１として、それぞれを所定量の配合割合で調合する。この調合仕様は、下記に詳細に示す。
【００５４】
実施例２
実施例１に使用した成分（Ａ）である、プロピレン−エチレンランダム共重合体（エチレン含量０．８重量％）を下記の表１に示す種類Ａ−１として、および成分（Ｂ）であるエチレン−１−ブテン共重合体（１−ブテン含量２７重量％）を下記の表に示す種類Ｂ−１として、表１に示す配合割合で調合する。この調合の使用は、下記に詳細に示す。
【００５５】
実施例３
上記製造例２にしたがって製造された成分（Ａ）である、プロピレン−エチレンランダム共重合体（エチレン含量推定２．０重量％）および成分（Ｂ）であるエチレン−プロピレン共重合体（プロピレン含量推定４５重量％）を連続重合により製造した重合体混合物（成分（Ｂ）の配合量推定１２重量％）を使用したものを、下記の表１に示す種類Ａ−２として使用して、表１に示す配合割合で成分（Ｃ）、成分（Ｄ）と調合する。この調合の仕方は、下記に詳細に示す。
【００５６】
実施例４
上記製造例２にしたがって製造された成分（Ａ）である、プロピレン−エチレンランダム共重合体（エチレン含量２．０重量％）、および成分（Ｂ）であるエチレン−プロピレン共重合体（プロピレン含量４５重量％）を下記の表に示す種類Ａ−１として配合割合で調合する。この調合仕様は、下記に詳細に示す。
【００５７】
比較例１〜４
上記製造例３にしたがって製造された成分（Ｆ）である、プロピレン−エチレンブロック共重合体（エチレン含量推定８．８重量％）を下記の表１に示す種類Ｆ−１として使用して、これに、表１に示すような成分（Ｃ）タルク、成分（Ｄ）脂肪酸アミドを所定量添加して、下記に示すような調合仕様で、試験片を成形する。
この比較例１〜４の結果を、表２で考察すれば、プロピレン−エチレンブロック共重合体では、所定の耐傷つき性は得られなく、エチレン−プロピレンランダム共重合体にエチレン−α−オレフィン共重合体のブレンドによる特有の効果であることが容易に推察できる。
【００５８】
【表１】
2010111784.tif 000002
【００５９】
（調合仕様）
前記、実施例１〜４および比較例１〜４として表１に示すプロピレン系樹脂組成物に以下に示す所定の添加剤を配合した混合物の仕様およびその成形方法により試験片を成形する方法は以下のとおりである。
成分（Ａ）、成分（Ｂ）、成分（Ｃ）、成分（Ｄ）を表１に示す組成で配合し、成分（Ａ）〜成分（Ｄ）混合物１００重量部に対し成分（Ｅ）として酸化防止剤であるテトラキス［メチレン−３−（３’５’−ジ−ｔ−ブチル−４’−ヒドロキシフェニル）プロピオネート］メタン（チバスペシャリティケミカルズ社製、商品名：イルガノックス１０１０）０．０５重量部、及びトリス（２，４−ジ−ｔ−ブチルフェニル）フォスファイト（チバスペシャリティケミカルズ社製、商品名：イルガホス１６８）０．０５重量部、着色用成分であるカーボンマスターバッチ（東洋インキ社製カーボンＭＢ、ＰＰＭ０１１４３）１重量部を配合して、ヘンシェルミキサーで５分間混合した後、二軸混練機（日本製鋼社製：ＴＥＸ３０α）にて２１０℃の設定温度で混練造粒することによりポリプロピレン系樹脂組成物を得た。
得られたポリプロピレン系樹脂組成物を  射出成形機：東芝機械（株）製ＩＳ１７０ＦＩＩ−１０Ａを用いて成形し、物性評価（ＭＦＲ、曲げ弾性率、曲げ降伏応力、２３℃下における引張り破断点歪、ＨＤＴ，耐傷つき性）を行った。評価結果を  表２に示す。
【００６０】
【表２】
2010111784.tif 000003
【産業上の利用可能性】
【００６１】
本発明の組成物を使用することで、タルクを含有した複合材に見られる傷つき時の白化現象をおさえつつ、剛性の向上を両立することができる。  該組成物を成形した成形品は、インストルパネル、ドアパネル、コンソールボックスをはじめとする自動車内装用部品等好適である。とりわけ、塗装を施すことが少ない軽自動車用インストルパルや、ＲＶ社のインストルパネルに好適である。
しかし、自動車外装の特に、剛性、耐熱性、耐衝撃性の要求される、バンパー、ラシエータグリル、スポイラー、サイドガーニッシュ、ランプ類などにも使用できるので、従来のＰＰ／ＥＰＲ／タルクという、いわゆるスーパーオレフインの代替品にも適用できるその種の用途を除外するものではない。